(57)【特許請求の範囲】
【請求項１】
下記一般式（１）で表されるポリアミン化合物。
【化１】
0005486537.tif 000008
一般式（１）において、Ｒは水素原子またはメチル基を表す。
【請求項２】
下記一般式（１）で表されるエポキシ硬化剤。
【化２】
0005486537.tif 000009
一般式（１）において、Ｒは水素原子またはメチル基を表す。
【請求項３】
トリス（ヒドロキシメチル）アミノメタンをアクリロニトリルまたはメタアクリロニトリルと反応させて下記一般式（２）で表される化合物を得る工程および該一般式（２）で表される化合物を還元する工程からなる下記一般式（１）で表されるポリアミン化合物の製造方法。
【化３】
0005486537.tif 000010
一般式（１）、（２）において、Ｒは水素原子またはメチル基を表す。
【発明の詳細な説明】
【技術分野】
【０００１】
本発明は、新規なポリアミン化合物、該ポリアミン化合物の製造方法およびエポキシ硬化剤に関する。
【背景技術】
【０００２】
エポキシ樹脂は、エポキシ化合物と硬化剤との反応によって生成する熱硬化性樹脂であり、その優れた特性と多様性から、土木建築用接着剤、半導体用封止剤、プリント回路基板や高圧電力用モールド機器用等の絶縁材、缶用や自動車用等の塗料など、様々な分野で利用されている。
エポキシ樹脂に用いられる硬化剤は、用途に応じて多種多様であるが、重付加型の硬化剤としては、脂肪族ポリアミン、脂環式ポリアミン、芳香族ポリアミン等のポリアミン化合物が代表的である（非特許文献１参照）。
【０００３】
特に脂肪族ポリアミンは、硬化性が高く常温硬化型の硬化剤として用いられる。その硬化物は機械物性に優れ、接着性や耐薬品性にも優れる。このような脂肪族ポリアミンとしては、ジエチレントリアミン、トリエチレンテトラミン、トリメチルヘキサメチレンジアミン、２−メチルペンタメチレンジアミンなどが挙げられる。
一方、新規な化合物による新たなエポキシ硬化剤の開発が望まれている。
【先行技術文献】
【非特許文献】
【０００４】
【非特許文献１】エポキシ樹脂技術協会編，総説  エポキシ樹脂  第１巻  基礎編Ｉ，エポキシ樹脂技術協会，１２３〜１４６頁（２００３年）
【発明の概要】
【発明が解決しようとする課題】
【０００５】
本発明は、新規なポリアミン化合物、該ポリアミン化合物の製造方法、および土木建築用接着剤、半導体用封止剤、プリント回路基板や高圧電力用モールド機器用等の絶縁材、缶用や自動車用等の塗料などに有用な優れた硬化性能を有するエポキシ硬化剤を提供することを課題とする。
【課題を解決するための手段】
【０００６】
本発明者らは鋭意検討の結果、下記手段で、上記課題を達成した。
【０００７】
（１）下記一般式（１）で表されるポリアミン化合物。
【０００８】
【化１】
0005486537.tif 000002
【０００９】
一般式（１）において、Ｒは水素原子またはメチル基を表す。
（２）下記一般式（１）で表されるエポキシ硬化剤。
【００１０】
【化２】
0005486537.tif 000003
【００１１】
一般式（１）において、Ｒは水素原子またはメチル基を表す。
【００１２】
（３）トリス（ヒドロキシメチル）アミノメタンをアクリロニトリルまたはメタアクリロニトリルと反応させて下記一般式（２）で表される化合物を得る工程および該一般式（２）で表される化合物を還元する工程からなる下記一般式（１）で表されるポリアミン化合物の製造方法。
【００１３】
【化３】
0005486537.tif 000004
【００１４】
一般式（１）、（２）において、Ｒは水素原子またはメチル基を表す。
【発明の効果】
【００１５】
本発明により、新規なポリアミン化合物、該ポリアミン化合物の製造方法、および土木建築用接着剤、半導体用封止剤、プリント回路基板や高圧電力用モールド機器用等の絶縁材、缶用や自動車用等の塗料などに有用な優れた硬化性能を有するエポキシ硬化剤を提供することができる。
【図面の簡単な説明】
【００１６】
【図１】実施例１で合成されたポリアミン化合物１の１Ｈ−ＮＭＲスペクトルのチャート図である。
【図２】実施例１で合成されたポリアミン化合物１の１３Ｃ−ＮＭＲスペクトルのチャート図である。
【図３】実施例１で合成されたポリアミン化合物１の赤外吸収スペクトルのチャート図である。
【発明を実施するための形態】
【００１７】
本発明者らは、新規なポリアミン化合物を見出し、しかも該ポリアミン化合物が、エポキシ樹脂の硬化剤として優れた効果を示すことを見出した。
【００１８】
（新規なポリアミン化合物）
本発明の一般式（１）で表される化合物を説明する。
【００１９】
【化４】
0005486537.tif 000005
【００２０】
一般式（１）において、Ｒは水素原子またはメチル基を表す。ここで、Ｒは水素原子が好ましい。
【００２１】
（ポリアミン化合物の製造方法）
本発明の一般式（１）で表されるポリアミン化合物の製造方法を説明する。
本発明の一般式（１）で表されるポリアミン化合物の製造方法は、トリス（ヒドロキシメチル）アミノメタンをアクリロニトリルまたはメタクリロニトリルと反応させて下記一般式（２）で表される化合物を得る工程（第一工程）および該一般式（２）で表される化合物を還元する工程（第二工程）からなる。
【００２２】
【化５】
0005486537.tif 000006
【００２３】
一般式（１）、（２）において、Ｒは水素原子またはメチル基を表す。
【００２４】
第一工程では、塩基の存在下にトリス（ヒドロキシメチル）アミノメタンの水酸基をアクリロニトリルまたはメタアクリロニトリルに対してマイケル付加反応させて中間体の一般式（２）で表される化合物を得る。マイケル付加反応は、均一系反応または二層系反応で行うことができるが、副生成物の抑制の観点から均一系反応が好ましい。
均一系反応では、アクリロニトリルを大過剰に用いて無溶媒で反応を行う方法、または溶媒を用いて反応を行う方法のいずれでも良いが、反応温度を制御するために溶媒を用いた方法が好ましい。
【００２５】
好ましい溶媒としては、トルエンなどの芳香族系溶媒、アセトニトリルなどのニトリル系溶媒、テトラヒドロフランなどのエーテル溶媒、Ｎ，Ｎ−ジメチルアセトアミドなどのアミド系溶媒、ジメチルスルホキシドなどのスルホキシド系溶媒が挙げられる。これらのなかでも、原料であるトリス（ヒドロキシメチル）アミノメタンの溶解性および反応後の溶媒溜去の観点から、ニトリル系溶媒またはエーテル系溶媒がより好ましく、アセトニトリルまたはテトラヒドロフランが更に好ましく、アセトニトリルが特に好ましい。
塩基は、共役酸のｐＫａが１３以上である強塩基を用いることができる。このような強塩基としては、水酸化ナトリウム、水酸化カリウムなどの水酸化物、ナトリウムメトキシド、ナトリウムｔ−ブトキシド、カリウムｔ−ブトキシドなどの金属アルコキシド、水素化ナトリウムなどの金属水素化物、グアニジン、ＤＢＵなどの有機強塩基などが挙げられる。これらのなかでも、副生成物を抑制するという観点から、ナトリウムｔ−ブトキシドまたはカリウムｔ−ブトキシドなどの第３級アルコールの共役塩基であることが好ましい。塩基の添加量としては、トリス（ヒドロキシメチル）アミノメタン１モルに対して、０．００００１〜０．１モルの範囲が好ましく、０．０００１〜０．０１モルが更に好ましく、０．０００５〜０．００２モルが特に好ましい。
【００２６】
アクリロニトリルまたはメタアクリロニトリルの添加量は、無溶媒で反応を行う場合では、トリス（ヒドロキシメチル）アミノメタン１モルに対して、３〜３０モルの範囲が好ましく、４〜１０モルが更に好ましく、５〜８モルが特に好ましい。溶媒を用いて反応を行う場合には、トリス（ヒドロキシメチル）アミノメタン１モルに対して、３〜１０モルの範囲が好ましく、３．３〜７モルが更に好ましく、３．６〜６モルが特に好ましい。
反応温度は、反応時間の短縮と副反応の抑制の観点から、−２０℃〜９０℃の範囲が好ましく、０℃〜８０℃が更に好ましく、２０℃〜７０℃が特に好ましい。
反応雰囲気は、大気でも不活性ガスでもよいが、大気中の二酸化炭素によって塩基が失活することを避けるために、不活性ガスであることが好ましい。不活性ガスとしては、窒素、アルゴンなどが挙げられる。
【００２７】
反応終了後は、ｐＫａが１２以下の化合物を加えて反応を停止させることが好ましい。ｐＫａが１２以下の化合物であれば特に制限はないが、炭酸水素ナトリウムや、硫酸水素ナトリウムなどの無機化合物は後処理が簡便であるために好ましい。反応の停止は、３０℃以下冷却した後に行うことが好ましく、２０℃以下で行うことが更に好ましく、１０℃以下で行うことが特に好ましい。
【００２８】
第二工程では、前記一般式（２）で表される中間体のニトリル基をアミノ基に還元する。この還元反応はどのような還元反応でも構わないが、本発明においては水素添加反応が好ましい。
水素添加反応は、公知の方法であれば特に制限はないが、例えば、不均一系接触水素化反応で行うことができる。
不均一系接触水素化反応で用いる触媒としては、ラネーニッケル、ラネーコバルトなどのラネー触媒や、パラジウム、白金、ロジウム、ルテニウムなどの触媒金属を炭素等の担体に担持した担持触媒が挙げられる。なかでも、反応選択性の観点から、ラネー触媒が好ましい。
溶媒は、水およびアルコール系溶媒であることが好ましく、水とアルコールとの共溶媒であることが更に好ましく、水とメタノールとの共溶媒であることが特に好ましい。
反応溶液には、副反応を抑制するために、アンモニアを共存させることが好ましい。アンモニアの添加方法は、アンモニア水を溶媒として加える方法であっても、アンモニアガスを導入する方法であってもよい。アンモニアの添加量は、反応溶液に対して、１モル／ｋｇ以上であることが好ましく、３モル／ｋｇ以上が更に好ましく、５モル／ｋｇ以上が特に好ましい。
水素圧は、特に制限はなく、０．１〜１０ＭＰａで行うことができる。
反応温度は、反応時間の短縮と副生成物の抑制の観点から、０〜１００℃の範囲が好ましく、１０〜５０℃が更に好ましく、２０〜３５℃が特に好ましい。
【００２９】
（エポキシ硬化剤）
本発明の一般式（１）で表されるポリアミン化合物は、分子内にアミノ基、特に反応性の高い第一級のアミノ基（−ＮＨ２）を４つ有する。しかも分子構造において立体的にこれらのアミノ基が特定の距離で分布するため、エポキシ硬化剤としての性能に優れる。
本発明の一般式（１）で表されるエポキシ硬化剤は、エポキシ化合物と混合することで重付加型の反応によって硬化して、いわゆるエポキシ樹脂を生成する。この硬化に際して、本発明の一般式（１）で表されるポリアミン化合物を単独で含有しても、本発明の一般式（１）で表されるポリアミン化合物と少なくとも１種の公知の硬化剤または硬化促進剤を併用してもよく、本発明のエポキシ硬化剤中にこれらの公知の硬化剤または硬化促進剤を含有させてもよい。
【００３０】
併用してもよい公知の硬化剤としては、脂肪族ポリアミン、脂環式ポリアミン、芳香族ポリアミン、特殊ポリアミンを用いることができる。脂肪族ポリアミンとしては、ジエチレントリアミン、トリエチレンテトラミン、テトラエチレンペンタミン、ｍ−キシレンジアミン、トリメチルヘキサメチレンジアミン、２−メチルペンタメチレンジアミン、ジエチルアミノプロピルアミンなどが挙げられる。脂環式ポリアミンとしては、イソフォロンジアミン、１，３−ビスアミノメチルシクロヘキサン、ビス（４−アミノシクロヘキシル）メタン、ノルボルネンジアミン、１，２−ジアミノシクロヘキサン、ビス（４−アミノ−３−メチルシクロヘキシル）メタンなどが挙げられる。芳香族ポリアミンとしては、ジアミノジフェニルメタン、ｍ−フェニレンジアミン、ジアミノジフェニルスルホンなどが挙げられる。特殊ポリアミンとしては、ポリオキシプロピレンジアミン、ポリオキシプロピレントリアミン、ポリシクロヘキシルポリアミン混合物、３，９−ビス（３−アミノプロピル）−２，４，５，１０−テトラスピロ［５．５］ウンデカン、Ｎ−アミノエチルピペラジン等が挙げられる。
【００３１】
併用してもよい公知の硬化促進剤としては、脂肪酸類、安息香酸類、アルコール類、フェノール類、メルカプト類等を用いることができ、具体的には、エポキシ樹脂技術協会編，総説  エポキシ樹脂  第１巻  基礎編Ｉ，エポキシ樹脂技術協会（２００３年）の第３章２項の表５に記載の化合物が挙げられる。
本発明の一般式（１）で表されるエポキシ硬化剤とこれらの公知の硬化剤や硬化促進剤を併用する場合、使用する目的や使用するエポキシ化合物によっても異なるが、公知の硬化剤や硬化促進剤は、本発明の一般式（１）で表されるエポキシ硬化剤１００質量に対し、５０質量未満が好ましく、２５質量未満がより好ましく、本発明一般式（１）で表されるエポキシ硬化剤を単独で使用するのがさらに好ましい。
【００３２】
前記エポキシ化合物としては、グリシジルエーテル型、グリシジルエステル型、グリシジルアミン型、酸化型などの公知のエポキシ化合物を用いることができる。
グリシジルエーテル型としては、Ｂｉｓ−Ａ型エポキシ化合物、Ｂｉｓ−Ｆ型エポキシ化合物、Ｈｉｇｈ−Ｂｒ型エポキシ化合物、ノボラック型エポキシ化合物、アルコール型エポキシ化合物が挙げられる。グリシジルエステル型としては、ヒドロフタル酸型エポキシ化合物、ダイマー酸型エポキシ化合物が挙げられる。グリシジルアミン型としては、芳香族アミン型エポキシ化合物、アミノフェノール型エポキシ化合物が挙げられる。酸化型としては、脂環型エポキシ化合物が挙げられる。
本発明の一般式（１）で表されるポリアミン化合物とエポキシ化合物との配合量比は、Ａ＝（ポリアミン配合量／活性水素当量）／（エポキシ配合量／エポキシ当量）とすると、０．１＜Ａ＜１０の範囲が好ましく、０．５＜Ａ＜２が更に好ましく、０．８＜Ａ＜１．２が特に好ましい。
ここで、活性水素当量とは、ポリアミン化合物の分子量をアミノ基の水素原子数で除した値である。また、エポキシ当量とは、エポキシ化合物の分子量をエポキシ基の数で除した値である。
本発明のエポキシ硬化剤は、土木建築用接着剤、半導体用封止剤、プリント回路基板や高圧電力用モールド機器用等の絶縁材、缶用や自動車用等の塗料などに好ましく使用できる。
【実施例】
【００３３】
以下、本発明を実施例に基づきさらに詳細に説明するが、本発明はこれによって限定されるものではない。
【００３４】
実施例１
−本発明のポリアミン化合物の合成−
下記スキームにしたがって、本発明の下記ポリアミン化合物１（Ｒが水素原子）を合成した。
【００３５】
【化６】
0005486537.tif 000007
【００３６】
３Ｌ容の三口フラスコにトリス（ヒドロキシメチル）アミノメタン１４５．３ｇ（１．２モル）、ナトリウムｔ−ブトキシド１１５ｍｇ（１．２ミリモル）、アセトニトリル１．２Ｌを加えて攪拌、窒素をフローしながら５５℃に加熱した。次に、アクリロニトリル２８６．７ｇ（５．４モル）を３０分かけて滴下した後、反応溶液が均一になるまで５５℃で１時間攪拌をした。その後、２０℃に冷却して１時間攪拌、さらに０℃で４時間攪拌した。０℃で攪拌しながら、炭酸水素ナトリウム６．０ｇを添加して反応を停止させた後、濾過して無機塩を除いた。濾液を減圧濃縮することで中間体３４３．３ｇを得た。
１Ｌ容のオートクレーブに、先に得た中間体２４．０ｇ、Ｎｉ触媒４８．０ｇ（ラネーニッケル２４００、Ｗ．Ｒ．Ｇｒａｃｅ＆Ｃｏ．社製）、メタノール３００ｍｌ、および２５％アンモニア水３００ｍｌを入れて密閉した。オートクレーブ内を窒素で２回置換した後、１０Ｍｐａの水素を導入して、２５℃で１６時間反応させた。反応終了後、オートクレーブ内を窒素で置換した後、反応液を取り出した。反応液中のＮｉ触媒をセライト濾過で濾別した後、濾液を減圧濃縮することで本発明のポリアミン化合物２３．８ｇを得た。
【００３７】
得られたポリアミン化合物１は、１Ｈ−ＮＭＲスペクトル、１３Ｃ−ＮＭＲスペクトル、赤外吸収スペクトルにより同定した。同定データのチャートを図１〜３に示す。
ここで、１Ｈ−ＮＭＲスペクトルと１３Ｃ−ＮＭＲスペクトルはともに、内部標準がＴＭＳで測定溶媒が重クロロホルムである。
【００３８】
実施例２
−エポキシ硬化性の評価−
本発明のポリアミン化合物１を０．３７ｇおよび２，２−ビス（４−グリシジルオキシフェニル）プロパン（東京化成）１．７０ｇとを攪拌して十分に混合し、サンプル液Ａを調製した。サンプル液Ａを２５℃で３日間静置した後、サンプル液Ａが硬化していることを、目視および触感によって確認した。
【００３９】
実施例３
−エポキシ硬化性の評価−
本発明のポリアミン化合物１を０．３７ｇ、１，４−ブタンジグリシジルエーテル（和光純薬）１．０１ｇとを攪拌して十分に混合し、サンプル液Ｂを調製した。サンプル液Ｂを２５℃で３日間静置した後、サンプル液Ｂが硬化していることを、目視および触感によって確認した。
【００４０】
実施例４
−エポキシ硬化性の評価−
本発明のポリアミン化合物１を０．３７ｇ、１，２−シクロヘキサンジカルボン酸ジグリシジル（東京化成）１．４２ｇとを攪拌して十分に混合し、サンプル液Ｃを調製した。サンプル液Ｃを２５℃で３日間静置した後、サンプル液Ｃが硬化していることを、目視および触感によって確認した。
【００４１】
実施例５
本発明のポリアミン化合物２（Ｒがメチル基）を０．４２６ｇおよび２，２−ビス（４−グリシジルオキシフェニル）プロパン（東京化成）１．７０ｇとを攪拌して十分に混合し、サンプル液Ｄを調製した。サンプル液Ｄを２５℃で３日間静置した後、サンプル液Ｄが硬化していることを、目視および触感によって確認した。
【図１】
0005486537.tif 000011
【図２】
0005486537.tif 000012
【図３】
0005486537.tif 000013